(57)【要約】【課題】  フラーレンＣ６０、Ｃ７０及び高次フラーレンの作り分けが可能なフラーレン類の製造方法を提供する。【解決手段】  炭化水素原料と酸素含有ガスとを反応炉１１に供給し、反応炉１１内でこれらを不完全燃焼又は熱分解させることによってフラーレンＣ６０、Ｃ７０及び高次フラーレンを有するミックスフラーレンを製造する方法において、ミックスフラーレン中の（フラーレンＣ７０）／（フラーレンＣ６０）の比率を１以下とし、ミックスフラーレン中のフラーレンＣ６０、Ｃ７０及び高次フラーレンの製造比率を制御して、反応炉１１から発生する高温ガスから連続的にミックスフラーレンを含む煤状物を回収する。【選択図】        図１
2005170695.tif 000002
【特許請求の範囲】
【請求項１】
炭化水素原料と酸素含有ガスとを反応炉に供給し、該反応炉内でこれらを不完全燃焼又は熱分解させることによってフラーレンＣ６０、Ｃ７０及び高次フラーレンを有するミックスフラーレンを製造する方法において、
前記ミックスフラーレン中の（フラーレンＣ７０）／（フラーレンＣ６０）の比率を１以下とし、前記ミックスフラーレン中のフラーレンＣ６０、Ｃ７０及び高次フラーレンの製造比率を制御して、前記反応炉から発生する高温ガスから連続的に前記ミックスフラーレンを含む煤状物を回収することを特徴とするフラーレン類の製造方法。
【請求項２】
請求項１記載のフラーレン類の製造方法において、前記ミックスフラーレン中のフラーレンＣ６０、Ｃ７０及び高次フラーレンの製造比率は、前記炭化水素原料と前記酸素含有ガスとの当量比を変えて制御することを特徴とするフラーレン類の製造方法。
【請求項３】
請求項１記載のフラーレン類の製造方法において、前記ミックスフラーレン中のフラーレンＣ６０、Ｃ７０及び高次フラーレンの製造比率は、前記反応炉内の圧力を変えて制御することを特徴とするフラーレン類の製造方法。
【請求項４】
請求項１〜３のいずれか１項に記載のフラーレン類の製造方法において、回収した前記ミックスフラーレンを含む煤状物は、非酸化性雰囲気で保持されていることを特徴とするフラーレン類の製造方法。
【発明の詳細な説明】
【技術分野】
【０００１】
本発明は、反応炉内に供給される炭化水素原料を不完全燃焼させ、フラーレンＣ６０、Ｃ７０及び高次フラーレン（例えば、Ｃ７６、Ｃ７８、Ｃ８２、Ｃ８４、Ｃ８６、Ｃ８８等）を有するミックスフラーレンを製造するフラーレン類の製造方法に関する。
【背景技術】
【０００２】
近年、特許文献１に示されるように、閉殻構造型のカーボンクラスターであるＣ６０やＣ７０と称されるフラーレンが新しい炭素材料として提案されている。これらの材料は、特殊な分子構造から特異な物性を示すことが期待されるので、ダイヤモンドコーティング、電池材料、塗料、断熱材、潤滑材、医薬品、化粧品等の分野への応用が期待されている。
【０００３】
これらフラーレン類の製造方法としては、例えば、特許文献２に示すように、炭素化合物を燃焼させてフラーレンを製造する方法が提案され、現在ではベンゼン等の芳香族炭化水素である炭化水素原料と酸素含有ガスを反応炉に導き、減圧下で不完全燃焼させてフラーレンを製造する方法が提案されている。
【０００４】
【特許文献１】特許第２８０２３２４号公報
【特許文献２】特表平６−５０７８７９号公報
【発明の開示】
【発明が解決しようとする課題】
【０００５】
しかしながら、上記した方法で製造されるフラーレン（ミックスフラーレン）は、Ｃ６０、Ｃ７０、及び高次フラーレン（例えば、Ｃ７６、Ｃ７８、Ｃ８２、Ｃ８４、Ｃ８６、Ｃ８８等）が混在した状態となっており、需要者の要求に応じた各種フラーレンの作り分けを行うことができない。このため、所定量の炭化水素原料と酸素含有ガスから製造されるフラーレンＣ６０の製造比率を現状よりも高めることができない。従って、フラーレンＣ６０の製造コストを現状よりも低減できず経済的でないという問題がある。
また、フラーレンＣ６０以外の各種フラーレンが多量に製造されれば、これを保管しなければならず、保管場所を確保しなければならないという問題もある。なお、例え保管できたとしても、保管した各種フラーレンの需要がこの保管量を上回らなければ処分しなければならず、炭化水素原料と酸素含有ガスの原料が無駄になり、経済的でないという問題もある。
上記した問題は、フラーレンＣ６０のみならず、フラーレンＣ７０及び高次フラーレンについても同様である。
【０００６】
本発明はかかる事情に鑑みてなされたもので、フラーレンＣ６０、Ｃ７０及び高次フラーレンの作り分けが可能なフラーレン類の製造方法を提供することを目的とする。
【課題を解決するための手段】
【０００７】
前記目的に沿う請求項１記載のフラーレン類の製造方法は、炭化水素原料と酸素含有ガスとを反応炉に供給し、該反応炉内でこれらを不完全燃焼又は熱分解させることによってフラーレンＣ６０、Ｃ７０及び高次フラーレンを有するミックスフラーレンを製造する方法において、
前記ミックスフラーレン中の（フラーレンＣ７０）／（フラーレンＣ６０）の比率を１以下とし、前記ミックスフラーレン中のフラーレンＣ６０、Ｃ７０及び高次フラーレンの製造比率を制御して、前記反応炉から発生する高温ガスから連続的に前記ミックスフラーレンを含む煤状物を回収する。
【０００８】
請求項１記載のフラーレン類の製造方法において、炭化水素原料とは、例えば、ベンゼン、トルエン、キシレン、ナフタレン、メチルナフタレン、アントラセン、フェナントレン等の炭素数６〜１５の芳香族炭化水素をいい、特にガス化させたものをいう。
また、ミックスフラーレンとは、フラーレンＣ６０、Ｃ７０、及び高次フラーレンを有するものであり、例えば、１，２，４−トリメチルベンゼンに溶解するものである。なお、ミックスフラーレンが溶解する有機溶媒としては、常温で液体であり、沸点が通常１００〜３００℃、好ましくは１２０〜２５０℃の有機溶媒である例えば、ベンゼン、トルエン、キシレン、メチシレン、１−メチルナフタレン、１，２，３，５−テトラメチルベンゼン、テトラリン等の芳香族炭化水素が挙げられる。
そして、高次フラーレンとは、例えば、Ｃ７６、Ｃ７８、Ｃ８２、Ｃ８４、Ｃ８６、Ｃ８８等（分子量がＣ７６以上のもの）をいう。
ここで、フラーレンの製造に燃焼法を使用し、且つミックスフラーレンを含有する煤状物（煤）を連続的に回収することによって、ミックスフラーレン中の（フラーレンＣ７０）／（フラーレンＣ６０）の比率を１以下にできる。
【０００９】
請求項２記載のフラーレン類の製造方法は、請求項１記載のフラーレン類の製造方法において、前記ミックスフラーレン中のフラーレンＣ６０、Ｃ７０及び高次フラーレンの製造比率は、前記炭化水素原料と前記酸素含有ガスとの当量比を変えて制御する。
請求項２記載のフラーレン類の製造方法において、炭化水素原料と酸素含有ガスとの当量比とは、反応炉内の炭化水素原料と酸素含有ガスとの混合比、即ち炭化水素原料と酸素含有ガス中の酸素とのモル比を用いて、下式で定義される。
（当量比）＝（Ａ１）／（Ａ２）
ここで、Ａ１は炭化水素原料と酸素との実際のモル比（炭化水素原料）／（酸素）を、Ａ２は炭化水素原料と酸素との完全燃焼時（化学量論）のモル比（炭化水素原料）／（酸素）をそれぞれ示している。
【００１０】
請求項３記載のフラーレン類の製造方法は、請求項１記載のフラーレン類の製造方法において、前記ミックスフラーレン中のフラーレンＣ６０、Ｃ７０及び高次フラーレンの製造比率は、前記反応炉内の圧力を変えて制御する。
【００１１】
請求項４記載のフラーレン類の製造方法は、請求項１〜３記載のフラーレン類の製造方法において、回収した前記ミックスフラーレンを含む煤状物は、非酸化性雰囲気で保持されている。
【発明の効果】
【００１２】
請求項１〜４記載のフラーレン類の製造方法は、ミックスフラーレン中のフラーレンＣ６０、Ｃ７０及び高次フラーレンの製造比率を制御するので、フラーレンＣ６０、Ｃ７０及び高次フラーレンの作り分けがなされたミックスフラーレンを含む煤状物を、反応炉から発生する高温ガスから連続的に回収できる。これにより、例えば需要者の要求に応じて各種フラーレンの製造を効率的且つ経済的に行うことができる。
【００１３】
特に、請求項２記載のフラーレン類の製造方法は、フラーレンＣ６０、Ｃ７０及び高次フラーレンの製造比率の制御を、炭化水素原料と酸素含有ガスとの当量比を変えて制御するので、フラーレンの製造条件が変わり、各種フラーレンの製造が容易になる。
【００１４】
請求項３記載のフラーレン類の製造方法は、フラーレンＣ６０、Ｃ７０及び高次フラーレンの製造比率の制御を、反応炉内の圧力を変えて制御するので、フラーレンの製造条件が変わり、各種フラーレンの製造が容易に実施できる。
【００１５】
請求項４記載のフラーレン類の製造方法は、ミックスフラーレンを含む煤状物が非酸化性雰囲気で保持されているので、安定した品質の各種フラーレンを回収できる。
【発明を実施するための最良の形態】
【００１６】
続いて、添付した図面を参照しつつ、本発明を具体化した実施の形態につき説明し、本発明の理解に供する。
まず、本発明の一実施の形態に係るフラーレン類の製造方法を適用したフラーレンの製造設備１０について、図３を参照しながら説明した後、フラーレン類の製造方法について説明する。
【００１７】
図３に示すように、フラーレンの製造設備１０は、フラーレンの反応炉１１と、反応炉１１から排出された煤状物を含む排ガスを４００〜６００℃まで冷却する排ガス冷却手段の一例であるサイクロン型の円筒状容器１２を有する。また、フラーレンの製造設備１０は、円筒状容器１２を通過したガスが流入してガス中から連続的にミックスフラーレン（以下、単にフラーレンともいう）を含有する煤状物を捕集するフラーレン回収装置１３と、フラーレンを含有する煤状物が取り除かれフラーレン回収装置１３から流出するガスを冷却するガス冷却器１４と、ガス冷却器１４によって降温されたガスを吸引する真空ポンプからなる減圧装置１５とを有する。以下、これらについて詳細に説明する。
【００１８】
反応炉１１は、例えば、円筒形状の本体（円筒状部）１６とその下部に連結され徐々に縮径する円錐台部１７を有し、本体１６の上部にバーナー１８を有し、円錐台部１７の下端が煤状物を含む排ガスの排出部１９となっている。反応炉１１の外側は、例えば、外側を水冷されたステンレス鋼等の耐熱鋼で構成されており、その内側の一部又は全部には、例えばアルミナ質の耐火煉瓦やアルミナ質の不定形耐火材等の耐火物がライニングされている。これによって、フラーレン生成部の温度を例えば、１５００〜２１００℃まで上げることができ、フラーレンの生成に好適となる。下部の円錐台部１７の水平面に対する傾斜角度は５０〜８５度（より好ましくは７０〜８０度）となって、内部に溜まろうとする煤状物が円滑に下方に滑り落ちる角度となっている。なお、反応炉１１の中間部には４つの点検用の覗き窓２０が設けられているが、一つでもよいし省略することもできる。
【００１９】
また、反応炉１１の上部に設けられているバーナー１８は、多数のガスの噴出口を平面上に有する平面状バーナーからなっている。バーナー１８の直径は反応炉１１の内径の８０〜９５％程度となっている。この実施の形態においては、反応炉１１の内径が約３０ｃｍ、高さが２ｍ程度のものを使用したが、本発明はこの寸法に限定されるものではなく、フラーレンの大量生産のため、より大径の反応炉を使用することも可能である。
【００２０】
反応炉１１の上部には、原料である炭素含有燃料ガス（炭化水素原料の一例）を供給する供給配管２１と、炭素含有燃料ガスの不完全燃焼又は熱分解（以下、単に燃焼という）に必要な酸素を供給する酸素含有ガスの供給配管２２が設けられている。これらの供給配管２１、２２は、その途中に流量調整器２３、２４をそれぞれ有し、供給された炭素含有燃料ガス及び酸素含有ガスから混合ガスを作製する混合室２５に連結されている。混合室２５で得られた混合ガスは次の蓄圧室２６に送られ、所定の圧力（例えば、５０〜２００トール、好ましくは、１００〜１５０トール）で保持して、前述した噴出口が設けられた吐出部２７から混合ガスを噴出している。なお、混合室２５、蓄圧室２６、及び吐出部２７は、好ましくは、ステンレス鋼やその他の耐熱鋼で構成され、これらを備えてバーナー１８が構成されている。
【００２１】
このバーナー１８は、反応炉１１の上部（頂部）に取り外し可能に設けられている蓋２８の底部に設けられている。炭素含有燃料ガスの供給配管２１及び酸素含有ガスの供給配管２２は、この蓋２８を貫通して配管されている。蓋２８は、本体１６の頂部に設けられているフランジ２９に被さり、必要な場合、蓋２８をバーナー１８ごと取り外せる構造となっている。
【００２２】
バーナー１８の吐出部を多孔質のセラミック（例えば、ジルコニア、コーディエライト、カーボン）の焼結体を用いて構成することも可能であり、多孔質のセラミック焼結体又は粉末金属の焼結体を用いることもできる。なお、吐出部に多孔質のセラミック焼結体又は粉末金属焼結体を用いると、吐出部からのガスの噴出速度が下がり、燃焼領域が吐出部近傍になり、結果として、反応炉の長さをより短く構成できる。
ここで、吐出部を金属又はセラミックスによって構成し、多数の噴出口を設けることも可能である。この場合は、噴出口（例えば、口径が０．１〜５ｍｍ、好ましくは０．２〜３ｍｍ）を鉛直方向下向きとし、各噴出口の間隔は小ピッチ（例えば０．２〜５ｃｍ）で、全部の噴出口から発生する火炎の断面積は、反応炉１１の内部断面積の８０〜９５％程度とするのがよい。
なお、吐出部を多孔質部材によって構成する場合には、熱伝導の低い材料を使用することによって、蓄圧室への逆火を防止できる。
【００２３】
なお、この実施の形態においては、炭素含有燃料ガスと酸素含有ガスをプリミックスして反応炉１１内で燃焼させているが、混合室２５を設けず、炭素含有燃料ガスと酸素含有ガスをそれぞれ独立に蓄圧室に貯め、吐出部に別々に交互に設けられた炭素含有燃料ガスと酸素含有ガスの噴出口から噴出することもできる。このように、別々に炭素含有燃料ガスと酸素含有ガスを反応炉１１内に供給することによって、これらのガスを独立に高い温度に予熱することができ、よりフラーレンの生成条件を高い状態にすることができる。
【００２４】
炭素含有燃料ガスの供給配管２１と、酸素含有ガスの供給配管２２にはそれぞれ熱交換器３０、３１が設けられて、加熱処理（予熱）された炭素含有燃料ガス、酸素含有ガスがバーナー１８に供給されるようになっている。更に、熱交換器３０よりも上流側の炭素含有燃料ガスの供給配管２１には、炭素含有燃料をガス化させる気化装置３２を設けるのがよい。
なお、熱交換器３０、３１は両方とも使用するのが好ましいが、場合によっては、熱交換器３０、３１のいずれか一方を省略し、炭素含有燃料ガス及び酸素含有ガスのいずれか一方のみを予熱するようにしてもよい。なお、混合室２５及び蓄圧室２６内のガスは炭素含有燃料ガスと酸素含有ガスとが混合しているので、これらの温度は、その発火点より十分低い温度となっている必要がある。
炭素含有燃料ガスの供給配管２１及び酸素含有ガスの供給配管２２の先部には、バーナー１８に供給する炭素含有燃料ガス及び酸素含有ガスの流量を調整する流量調整器２３、２４がそれぞれ設けられている。
【００２５】
このような構成とすることにより、バーナー１８に供給された炭素含有燃料ガスを酸素含有ガスの下で燃焼させてフラーレンを生成させることができる。そして、フラーレンの生成と共に、煤状物（副生成物）、一酸化炭素ガス、及び水蒸気等が発生し、生成したフラーレンは煤状物中に含有される。
このため、ミックスフラーレンを含有した煤状物を浮遊した状態で有する高温のガスが反応炉１１から排出される。
【００２６】
反応炉１１の下部の排出部１９から屈曲管３３を介して、前述した排ガス冷却手段を構成するサイクロンタイプの円筒状容器（即ち、旋回流型ガス冷却装置）１２が接続されている。屈曲管３３を通過する排ガスは高温であるので、屈曲管３３には外側が水冷されたステンレス管（内部を耐火物等でコーティングしてもよい）が使用され、内部を通過するガスの流速（例えば、１５〜２００ｍ／秒、より好ましくは３５〜７０ｍ／秒）は高速とし、反応炉１１内から落下した付着物が屈曲管３３内に堆積しないようにしている。
【００２７】
円筒状容器１２は、屈曲管３３の下流側端部が筒状の上部周壁に接線方向に接続される円筒部３４と、この円筒部３４の下端に一体的に接続される円錐台部３５とを有し、円錐台部３５の下端には排出部３６が設けられ、この排出部３６には、図示しない開閉弁が設けられ、溜まった煤状物を外部に排出できるようになっている。円筒状容器１２の全体は水冷ジャケット構造となって内部を水が通り、容器全体を冷却するようにしている。そして、円筒部３４の上端には天井板３７が設けられ、天井板３７の中央には排出管３８が設けられ、屈曲管３３から円筒状容器１２内に入った排気ガスが、例えば、４００〜６００℃の温度まで冷却されるようになっている。
【００２８】
円筒状容器１２の排出管３８に連結管３９を介して連結されるフラーレン回収装置１３は、反応炉１１から発生する排気ガスからなる煤状物含有気流中の固形分と気体分を分離するためのもので、内部に高温耐熱フィルター４０を備える。高温耐熱フィルター４０は、煤状物含有気流中の炭素含有燃料ガス、及び生成した燃焼ガスを通過させてフラーレン及び煤状物を回収するので、ガスの温度に応じて４００〜６００℃の耐熱温度を有している。なお、このフラーレン回収装置１３へのガスの温度は、高すぎると気化しているフラーレンを逃がし、低すぎると排気ガス中で凝縮した液分を捕捉して高温耐熱フィルター４０内部の目詰まりを発生するので、十分な温度管理をするのが好ましい。
【００２９】
フラーレン回収装置１３の構造は、通常の集塵機等に使用されるバッグフィルター構造となって、このバッグフィルターが前記した高温耐熱フィルター４０によって構成されている。このような高温耐熱フィルター４０としては、例えば、日本ポール社製焼結金属フィルターや富士フィルター社製焼結金属フィルター等が挙げられる。フィルター目開きの大きさは、フラーレンを生成させる燃焼条件や煤状物の性状によって適宜選択する。
【００３０】
フラーレン回収装置１３には、その上部に定期的に付着した固化物（例えば、フラーレンを含む煤状物）を除去する逆洗浄機構４１が設けられている。
この逆洗浄機構４１は、高圧の不活性ガス（例えば、窒素やアルゴン）等を貯留するタンク４２と、電磁弁４３とを有し、電磁弁４３を定期的に短時間パルス的に開けることによって、高温耐熱フィルター４０内に不活性ガスを入れ、周囲に付着した固化物を下方に落下させ、排出弁４４を開けて外部に排出できるようになっている。このように、固化物は、非酸化性雰囲気で保持されている。そして、フラーレン回収装置１３の上部には、高温耐熱フィルター４０を通過したガスを外部に排出するガス排出配管４５が設けられている。
【００３１】
フラーレン回収装置１３のガス排出配管４５には、ガス冷却器１４が設けられている。このガス冷却器１４は通常の熱交換器と同一又は近似した構造となっており、減圧装置１５に流入するガスの温度を低下させて排ガスを減容すると共に、その温度を下げて減圧装置１５の負荷を低減させるようになっている。また、気流内に含まれる炭素含有燃料ガス、燃焼ガス中の水分が液化し、下部のドレーンから排出されるようになっている。
このガス冷却器１４に後続する減圧装置１５は通常の真空ポンプからなっている。なお、フラーレンの昇華温度は真空度によっても変化するので、供給する炭素含有燃料ガス、酸素含有ガス、不活性ガスの量から、最も効率的にフラーレンを回収できる圧力になるように減圧装置１５を選定する。
【００３２】
従って、このフラーレンの製造設備１０においては、各流量調整器２３、２４を用いて炭素含有燃料ガスと酸素含有ガスの供給量を制御して混合室２５内に導入する。そして作製した混合ガスを蓄圧室２６内で保持して、吐出部２７から吐出させることで、混合ガスの吐出速度を、例えば、７５ｃｍ／秒を超え１０００ｃｍ／秒以下、好ましくは２００ｃｍ／秒以上かつ６００ｃｍ／秒以下で反応炉１１内に安定的に供給することができる。
【００３３】
反応炉１１内で生じる排気ガスは、円筒状容器１２、フラーレン回収装置１３、及びガス冷却器１４を介して、減圧装置１５で反応炉１１内から排気することができ、減圧装置１５を調整して反応炉１１内を、例えば、２０トール以上且つ２００トール以下、好ましくは３０トール以上且つ１５０トール以下の減圧状態に保持することができる。
このため、吐出部２７から反応炉１１内に吐出された混合ガスを、この減圧状態下で燃焼させながら、生成した燃焼ガスを反応炉１１内から円筒状容器１２を介して外部に排出することができる。
【００３４】
続いて、本発明の一実施の形態に係るフラーレン類の製造方法について説明する。
炭素含有燃料ガスとしてトルエンガス、酸素含有ガスとして濃度９９％以上の酸素ガス（以下、純酸素ガスともいう）を用いる。トルエンガスが燃焼する際のトルエン中の炭素と酸素含有ガス中の酸素との当量比を、例えば、２．５０以上且つ３．５０以下、好ましくは２．８０以上且つ３．１０以下になるように、各流量調整器２３、２４でトルエンガス量及び純酸素ガス量をそれぞれ調整して混合室２５内に導入して混合ガスを作製する。
【００３５】
次いで、円筒状容器１２を介して減圧装置１５を作動させ、反応炉１１内を排気しながら、吐出部２７から混合ガスを、吐出部２７からの平均吐出速度が、例えば、２００〜６００ｃｍ／秒になるように反応炉１１内に吐出し燃焼させる。
このとき、反応炉１１内が、例えば、２０トール以上且つ１５０トール以下、好ましくは３０トール以上且つ１００トール以下の減圧状態に維持されるように、減圧装置１５の排気量を調節する。
【００３６】
トルエンガスと酸素ガスの混合ガスは、前記した減圧状態下において燃焼するため、トルエンの燃焼が均一に進行して、反応炉１１内の温度を均一かつ高温（例えば、１６００〜２１００℃、好ましくは１７００〜１９００℃）にすることができる。
また、当量比を所定の範囲に制御しているため、未燃焼のトルエンが加熱されて分解する際に、煤状物の生成が抑制されて、フラーレン（ミックスフラーレン：ＭＦ）やその前駆体物質が多量に生成する。なお、煤状物中には、例えば、１０〜３０質量％（この実施の形態では２０質量％程度）のミックスフラーレンが含まれている。このミックスフラーレン中の（フラーレンＣ７０）／（フラーレンＣ６０）の比率（質量比）は１以下である。
【００３７】
ここで、当量比を増加させることで、ミックスフラーレン中のフラーレンＣ６０（Ｃ６０）の割合を徐々に減少させることができ、ミックスフラーレン中の高次フラーレン（ＨＦ）の割合を徐々に増加させることができる。なお、ミックスフラーレン中のフラーレンＣ７０（Ｃ７０）は、当量比の増加に伴って減少した後、増加する。
このように、当量比を変えることで、フラーレンＣ６０、Ｃ７０及び高次フラーレンの製造比率を制御することができる。
【００３８】
また、反応炉１１内の圧力を真空側に近づけることで、ミックスフラーレン中のフラーレンＣ６０、Ｃ７０の割合を徐々に増加させることができ、ミックスフラーレン中の高次フラーレンの割合を徐々に減少させることができる。
このように、反応炉１１内の圧力を変えることで、フラーレンＣ６０、Ｃ７０及び高次フラーレンの製造比率を制御することができる。
ここで、ミックスフラーレンとは、例えば、１，２，４−トリメチルベンゼンに溶解するものであり、高次フラーレンとは、例えば、Ｃ７６、Ｃ７８、Ｃ８２、Ｃ８４、Ｃ８６、Ｃ８８等をいう。
【００３９】
上記した炭素含有燃料ガスとしては、トルエンのほかに、例えば、ベンゼン、トルエン、キシレン、ナフタレン、メチルナフタレン、アントラセン、フェナントレン等の炭素数６〜１５の芳香族炭化水素、クレオソート油、カルボン酸油などの石炭系炭化水素、アセチレン系不飽和炭化水素、エチレン系炭化水素、ペンタンやヘキサン等の脂肪族飽和炭化水素等が使用でき、これらを単独又は任意の割合で混合して使用することもできる。特に芳香族系炭化水素が好ましく、中でも精製した芳香族系炭化水素を用いることが好ましい。
炭素含有燃料ガスの純度は高い方が好ましいが、燃焼温度や炭素含有燃料ガスの燃焼反応中での濃度を制御するためにアルゴンガス等の不活性ガスで炭素含有燃料ガスを希釈してもよい。
酸素含有ガスとしては、濃度９９％以上の酸素ガス、濃度９９％以上の酸素ガスを窒素やアルゴンガス等の不活性ガスで希釈したもの、空気等が用いられる。
【００４０】
反応炉１１内の圧力が前述した減圧状態に保持されている下での燃焼であることから、トルエンの均一燃焼が促進されて、燃焼ガスの温度は反応炉１１の軸方向に垂直な方向（面）では実質的に一様になっていると考えられる。
その結果、燃焼ガス流内では自己循環流が発生し難くなる。従って、反応炉１１内で上流側から下流側に向けて流出する一様な流れの安定化が図られる。
【００４１】
ここで、反応炉１１内でバーナー１８を重力方向において上方側に設けることにより、燃焼ガスは重力に従って下方に流下することになり、安定化は確実となる。発生するフラーレンを含む煤状物は、下方に移動し、排出部１９から屈曲管３３を介して円筒状容器１２内に入る。煤状物の一部は反応炉１１内の内壁に付着して堆積し、一定の量以上堆積すると重力によって落下するが、この場合であっても、煤状物によってバーナー１８の噴出口が閉塞することはない。落下した煤状物は排出部１９から屈曲管３３を介して円筒状容器１２内に落下し、下部の排出部３６から排出される。
【実施例】
【００４２】
次に、本発明の作用効果を確認するため、前記したフラーレンの製造設備１０を使用し、ミックスフラーレン中の各種フラーレン、即ちフラーレンＣ６０、フラーレンＣ７０、及び高次フラーレンの各製造比率、Ｃ６０／ＭＦ、Ｃ７０／ＭＦ、及びＨＦ／ＭＦを調査した実施例について説明する。ここで、図１は本発明の第１の実施例に係るフラーレン類の製造方法を使用し、トルエンガスが燃焼する際のトルエン中の炭素と酸素含有ガス中の酸素との当量比を変えた場合の各種フラーレンの製造比率を示したグラフである。また、図２は本発明の第２の実施例に係るフラーレン類の製造方法を使用し、反応炉１１の炉内圧力を変えた場合の各種フラーレンの製造比率を示したグラフである。
【００４３】
まず、前記した実施の形態のフラーレンの製造条件を適用したフラーレンの製造設備１０を使用し、トルエンガスが燃焼する際のトルエン中の炭素と酸素含有ガス中の酸素との当量比を２．６〜３．３の範囲で変化させて煤状物を製造した。ここで、図１に示すように、この煤状物中のミックスフラーレンの質量と、これに含まれるフラーレンＣ６０（■）、Ｃ７０（◆）及び高次フラーレン（○）の質量比を縦軸に、当量比の変化を横軸にとった。
図１に示すように、ミックスフラーレン中のフラーレンＣ６０の量はフラーレンＣ７０よりも多く、（フラーレンＣ７０）／（フラーレンＣ６０）の比率（質量比）が１以下となっている。
【００４４】
この場合、フラーレンＣ６０の製造比率は、当量比の増加に伴って減少し、当量比が２．７５以上（好ましくは３以上）となることで、フラーレンＣ６０の割合がミックスフラーレンの５０質量％（０．５）以下となる傾向が得られた。また、高次フラーレンの製造比率は、当量比の増加に伴って徐々に増加し、当量比が２．６以上となることで、高次フラーレンの割合がミックスフラーレンの２０質量％（０．２）以上となる傾向が得られた。なお、フラーレンＣ７０の製造比率は、当量比３まで徐々に減少し、当量比３を超えると徐々に増加する傾向が得られた。
【００４５】
また、前記した実施の形態のフラーレンの製造条件を適用したフラーレンの製造設備１０を使用し、反応炉１１内の圧力を５〜２０ｋＰａ（３７．５〜１５０トール）の範囲で変化させて煤状物を製造した。ここで、図２に示すように、この煤状物中のミックスフラーレンの質量と、これに含まれるフラーレンＣ６０（■）、Ｃ７０（◆）及び高次フラーレン（○）の質量比を縦軸に、反応炉１１の炉内圧力の変化を横軸にとった。
図２に示すように、ミックスフラーレン中のフラーレンＣ６０の量はフラーレンＣ７０よりも多く、（フラーレンＣ７０）／（フラーレンＣ６０）の比率が１以下となっている。
この場合、フラーレンＣ６０、Ｃ７０の製造比率は、反応炉１１の炉内圧力の上昇に伴って徐々に減少する傾向が得られた。また、高次フラーレンの製造比率は、反応炉１１の炉内圧力の上昇に伴って徐々に増加する傾向が得られた。
【００４６】
以上のことから、ミックスフラーレン中のフラーレンＣ６０、Ｃ７０及び高次フラーレンの製造比率は、炭化水素原料と酸素含有ガスとの当量比を変えることで、また反応炉内の圧力を変えることで、それぞれ制御できることを確認できた。
これにより、フラーレンＣ６０、Ｃ７０及び高次フラーレンを作り分けすることが可能となる。なお、製造されたフラーレンＣ６０は、ダイヤモンドコーティング、電池材料、塗料、断熱材、潤滑材、医薬品、化粧品などの分野への応用が期待される。フラーレンＣ７０も同様の分野への応用が期待されるが、フラーレンＣ６０より更に高い電子受容性を持っているため、この分野への応用も期待されている。また、高次フラーレンは、フラーレンＣ６０に期待される応用分野のみならず、その多様な構造及び電子状態から、例えば、吸蔵材、硬化材、半導体、超電導材などの分野への応用が期待されている。
【００４７】
以上、本発明を、一実施の形態を参照して説明してきたが、本発明は何ら上記した実施の形態に記載の構成に限定されるものではなく、特許請求の範囲に記載されている事項の範囲内で考えられるその他の実施の形態や変形例も含むものである。例えば、前記したそれぞれの実施の形態や変形例の一部又は全部を組合せて本発明のフラーレン類の製造方法を構成する場合も本発明の権利範囲に含まれる。
また、前記実施の形態においては、上部にバーナーを、下部にフラーレンを含む排ガスの排出部をそれぞれ設けた反応炉を使用して、フラーレン類の製造を行った場合について説明したが、上部に排出部を、下部にバーナーをそれぞれ設けた反応炉を使用して、フラーレン類の製造を行うことも可能である。
【図面の簡単な説明】
【００４８】
【図１】本発明の第１の実施例に係るフラーレン類の製造方法で製造されたミックスフラーレン中のフラーレンＣ６０、フラーレンＣ７０、及び高次フラーレンの製造比率と、当量比との関係を示したグラフである。
【図２】本発明の第２の実施例に係るフラーレン類の製造方法で製造されたミックスフラーレン中のフラーレンＣ６０、フラーレンＣ７０、及び高次フラーレンの製造比率と、反応炉の炉内圧力との関係を示したグラフである。
【図３】本発明の一実施の形態に係るフラーレン類の製造方法を適用するフラーレンの製造設備の説明図である。
【符号の説明】
【００４９】
１０：フラーレンの製造設備、１１：反応炉、１２：円筒状容器、１３：フラーレン回収装置、１４：ガス冷却器、１５：減圧装置、１６：本体、１７：円錐台部、１８：バーナー、１９：排出部、２０：覗き窓、２１、２２：供給配管、２３、２４：流量調整器、２５：混合室、２６：蓄圧室、２７：吐出部、２８：蓋、２９：フランジ、３０、３１：熱交換器、３２：気化装置、３３：屈曲管、３４：円筒部、３５：円錐台部、３６：排出部、３７：天井板、３８：排出管、３９：連結管、４０：高温耐熱フィルター、４１：逆洗浄機構、４２：タンク、４３：電磁弁、４４：排出弁、４５：ガス排出配管
【図１】
2005170695.tif 000003
【図２】
2005170695.tif 000004
【図３】
2005170695.tif 000005